(57)【要約】【課題】  十分な光透過率を維持すると同時に、キャリア注入効率を改善することができるバッファ層を備えた有機ＥＬ素子の提供。【解決手段】  基板上に、導電性金属酸化物から構成される透明電極と、バッファ層と、少なくとも有機発光層を含む有機ＥＬ層と、反射電極とをこの順に含む有機ＥＬ素子であって、バッファ層が、導電性金属酸化物を構成する金属、該金属のフッ化物、ＡｌおよびＡｌＦ３の混合層であることを特徴とする有機ＥＬ素子。【選択図】  図１
2006139969.tif 000002
【特許請求の範囲】
【請求項１】
基板上に、導電性金属酸化物から構成される透明電極と、バッファ層と、少なくとも有機発光層を含む有機ＥＬ層と、反射電極とをこの順に含む有機ＥＬ素子であって、
前記バッファ層が、前記導電性金属酸化物を構成する金属、前記金属のフッ化物、ＡｌおよびＡｌＦ３の混合層であることを特徴とする有機ＥＬ素子。
【請求項２】
前記バッファ層の厚さが１０ｎｍ以下であることを特徴とする請求項１に記載の有機ＥＬ素子。
【請求項３】
前記バッファ層が複数の島状粒子から構成される不連続な膜であることを特徴とする請求項１または２に記載の有機ＥＬ素子。
【請求項４】
前記金属のフッ化物がＺｎ、Ｉｎ、Ｓｎ、ＴｉおよびＣｄのフッ化物から選択されることを特徴とする請求項１から４のいずれかに記載の有機ＥＬ素子。
【請求項５】
前記バッファ層の光透過率が８０％以上であることを特徴とする請求項１から５のいずれかに記載の有機ＥＬ素子。
【請求項６】
基板上に導電性金属酸化物を堆積させて、透明電極を形成する工程と
前記透明電極上に、前記導電性金属酸化物を構成する金属のフッ化物と、Ａｌとを同時に積層させて、バッファ層を形成する工程と、
前記バッファ層上に、有機ＥＬ層を形成する工程と、
前記有機ＥＬ層上に、反射電極を形成する工程と
を含み、前記バッファ層が、前記導電性金属酸化物を構成する金属、前記金属のフッ化物、ＡｌおよびＡｌＦ３の混合層であることを特徴とする有機ＥＬ素子の製造方法。
【請求項７】
前記フッ化物と前記Ａｌとの混合モル比が１：５〜５：１であることを特徴とする請求項６に記載の有機ＥＬ素子の製造方法。
【発明の詳細な説明】
【技術分野】
【０００１】
本発明は、有機ＥＬ素子の構造およびその製造方法に関する。より詳細には、有機ＥＬ素子における正孔注入バッファ層の構造およびその製造方法に関する。
【背景技術】
【０００２】
表示装置に適用される発光素子の一例として、有機化合物の薄膜積層構造を有する有機エレクトロルミネッセンス素子（以下、「有機ＥＬ素子」と称する）が知られている。有機ＥＬ素子については、１９８７年、イーストマンコダック社のC. W. Tangらによって、正孔注入輸送層と電子輸送性有機発光層とからなる２層積層構造の高効率で発光する有機ＥＬ素子が発表されて以来、有機ＥＬ素子の実用化に向けて様々な検討がなされている（非特許文献１を参照）。
【０００３】
これら有機ＥＬ素子において、より低い電力において実用的な輝度を得るために、キャリアである正孔、電子を効率よく有機積層構造に注入し、有機発光層へ輸送するための構造が必要になる。
【０００４】
通常、基板面を光取り出し面とするボトムエミッション型有機ＥＬ素子においては、基板上の電極は十分な光透過性を有する必要がある。そのため、一般的に、可視光に対して透過率が高く、かつ大きな電気伝導性を示す物質からなる透明導電性膜を使用する。透明導電性膜には、Ａｕ、Ａｇ、Ｃｕ、Ｐｔ、Ｒｈなどの金属薄膜（膜厚５ｎｍ以下）、ＳｎＯ２、ＴｉＯ２、ＣｄＯ、Ｉｎ２Ｏ３、ＺｎＯ、およびそれらの複合系であるＩＴＯ、ＩＺＯなどの透明な導電性金属酸化物の薄膜がある。しかしながら、金属薄膜は光の吸収が大きく、しかも硬度が低く、安定性も悪いため、透明導電性膜としては主に導電性金属酸化物薄膜が用いられてきている。特に、ＩＴＯ，ＩＺＯなどからなる導電性金属酸化物膜は、テレビ、透明ヒータ、液晶表示素子などの広い用途で電極として使用されている。
【０００５】
上述のように、ＩＴＯまたはＩＺＯなどの導電性金属酸化物薄膜は優れた電極となり得るが、ＡｌまたはＡｇなどの金属電極と比較すると注入効率は低くなる。これは第１表に示すような材料特性の違いに起因する。すなわち、ＩＺＯは、Ａｌと比較してキャリア密度が著しく低い。したがって、注入効率を改善するために、キャリア密度を向上させる技術が望まれている。
【０００６】
【表１】
2006139969.tif 000003
【０００７】
このような状況に鑑み、注入効率の改善を目的として有機ＥＬ層と透明電極との間にバッファ層を設けた有機ＥＬ素子の検討がなされている。
【０００８】
例えば、正孔注入バッファとしてＰｔまたはＡｕなどの金属薄膜を用いる方法（特許文献１参照）、正孔注入性の金属合金、導電性ポリマーおよびカーボンからなる超薄膜を用いる方法（特許文献２参照）が提案されている。これらの方法によれば、透明電極上に金属などの不透明性の膜が設けられることになるが、そのような不透明膜は、注入効率の改善と同時に、光透過率の低下をもたらす。したがって、注入効率と光透過率とはトレードオフの関係になり、総合的には光透過率の低下の影響が大きく、良好な発光特性を得ることは非常に困難である。
【０００９】
また、別の問題点として、有機ＥＬ素子の連続駆動による発熱が、発光層などの有機層、特に有機層と電極との界面において劣化し、リークが発生する問題点がある。この問題点を解決するための手法として、１）ホール注入電極と電子注入電極のいずれか一方の電極と発光層との間に、ＡｉＦ３、ＢａＦ２、ＦｅＦ３、ＬｉＦ、ＭｇＦ２から選択されるすくなくとも１種のフッ化物で構成された絶縁性薄膜層を設ける方法（特許文献３参照）、および、２）素子の電流を増加させると同時に駆動電圧を低下させ、素子の寿命を増進することを目的として、アノード（ＩＴＯ、ＩＺＯ）と正孔伝送層の間にフッ素含有無機層（ＬｉＦ、ＮａＦ、ＢｅＦ２、ＭｇＦ２、ＣａＦ２、ＳｒＦ２、ＢａＦ２、ＡｌＦ３）を設ける方法（特許文献４参照）が提案されている。
【００１０】
【特許文献１】特開平６−５３６９号公報
【特許文献２】特開２００３−３２３９８７号公報
【特許文献３】特開２００４−１７２１４９号公報
【特許文献４】特開２００３−１８７９８２号公報
【非特許文献１】C. W. Tang, S. A. VanSlike, Appl. Phys. Lett. 51, 913 (1987)
【発明の開示】
【発明が解決しようとする課題】
【００１１】
上述のように、注入効率の改善または他の問題点の解決のために、バッファ層について様々な検討が行われている。しかし、従来のバッファ層では、十分な光透過率およびキャリア注入効率を両立することは困難であり、さらなる改善が望まれている。
【００１２】
したがって、本発明の課題は、十分な光透過率を維持すると同時に、キャリア注入効率を改善することができるバッファ層を備えた有機ＥＬ素子を提供することである。
【課題を解決するための手段】
【００１３】
上述の課題を解決するために、本発明者らは、透明電極と有機ＥＬ層との間に設けられるバッファ層について鋭意検討した結果、バッファ層をフッ化物とＡｌとの混合層にすることによって良好な結果が得られることを見出し、本願発明を完成するに至った。
【００１４】
本発明の有機ＥＬ素子は、基板上に、透明電極と、バッファ層と、少なくとも有機発光層を含む有機ＥＬ層と、金属電極とを順次有する有機ＥＬ素子であって、前記バッファ層が、透明導電性酸化物を構成する金属のフッ化物とＡｌとの混合層であることを特徴とする。
【００１５】
ここで、上記バッファ層の厚さは、１０ｎｍ以下であることが好ましい。また、上記バッファ層において、上記フッ化物と上記Ａｌとの混合モル比が１：５〜５：１であることが好ましい。
【００１６】
上記フッ化物はＳｎ、Ｔｉ，Ｃｄ，Ｉｎ，Ｚｎから選択されることが好ましい。
【発明の効果】
【００１７】
以上説明したように、本発明によれば、導電性金属酸化物から構成される透明電極と有機ＥＬ層との間に形成されるバッファ層を、前記導電性金属酸化物を構成する金属、前記金属のフッ化物、ＡｌおよびＡｌＦ３の混合層とすることによって、透明性を維持しつつキャリア注入効率が改善され、より高品質な有機ＥＬ素子を効果的に提供することが可能となる。
【発明を実施するための最良の形態】
【００１８】
本発明の有機ＥＬ素子は、基板上に、導電性金属酸化物から構成される透明電極と、バッファ層と、少なくとも有機発光層を含む有機ＥＬ層と、反射電極とをこの順に含む素子であって、バッファ層が、前記導電性金属酸化物を構成する金属、前記金属のフッ化物、ＡｌおよびＡｌＦ３の混合層であることを特徴とする。
【００１９】
図１は、本発明の有機ＥＬ素子の一例を示す模式的断面図である。図１に示すように、本発明の有機ＥＬ素子は、基板１０と、透明電極（陽極）２０と、バッファ層３０と、有機ＥＬ層４０と、反射電極（陰極）５０とを有し、有機ＥＬ層４０は、正孔注入層４１と、正孔輸送層４２と、有機発光層４３と、電子輸送層４４とから構成されている。
【００２０】
本発明において、有機ＥＬ層からの光の取り出しは基板１０側から行われるので、基板１０は、可視光（波長４００〜７００ｎｍ）に対して透明であり、積層される層の形成に用いられる条件（溶媒、温度等）に耐えるものであるべきであり、および寸法安定性に優れている透明基板であることが望ましい。本発明において用いられる透明基板は、ガラス基板、およびポリオレフィン、アクリル樹脂（ポリメチルメタクリレートを含む）、ポリエステル樹脂（ポリエチレンテレフタレートを含む）、ポリカーボネート樹脂、またはポリイミド樹脂などの樹脂で形成された剛直性の樹脂基板を含む。あるいはまた、ポリオレフィン、アクリル樹脂（ポリメチルメタクリレートを含む）、ポリエステル樹脂（ポリエチレンテレフタレートを含む）、ポリカーボネート樹脂、またはポリイミド樹脂などから形成される可撓性フィルムを、基板として用いてもよい。
【００２１】
透明電極２０は透明導電性材料から形成される。透明電極は、可視光の領域である３８０〜７８０ｎｍの波長において８０％以上、好ましくは９０％以上の透過率を有することが望ましい。用いることができる透明導電性材料は、ＳｎＯ２、Ｉｎ２Ｏ３、ＩＺＯ、ＩＴＯ、ＺｎＯ：Ａｌなどの導電性金属酸化物を含む。これらの導電性金属酸化物のキャリアの注入効率を考慮して、本発明においては透明電極２０は陽極として用いられる。透明電極２０は、前述の導電性金属酸化物を、スパッタ、イオンプレーティング、レーザーアブレーションなどの当該技術において知られている任意の手段を用いて基板１０上に堆積させることによって形成することができる。フォトリソグラフ法などのパターニング方法を用いて、所望の形状の透明電極２０を形成してもよい。
【００２２】
バッファ層３０は、透明電極２０を形成する透明導電性酸化物を構成する金属および該金属のフッ化物、ＡｌおよびＡｌＦ３の混合物から形成される。一般的に、金属フッ化物とＡｌとを乾式法（蒸着、スパッタなど）で同時に堆積させる場合、金属フッ化物とＡｌとの間の反応が進行して、金属とＡｌＦ３とを生成することが知られている。したがって、バッファ層３０は、透明電極２０を形成する透明導電性酸化物を構成する金属のフッ化物と、Ａｌとを、蒸着法、スパッタ法、イオンプレーティング法、レーザーアブレーション法などを用いて、好ましくは蒸着法を用いて、同時に堆積させることによって形成することができる。
【００２３】
ここで、透明電極２０をフォトリソグラフ法で形成する場合、透明電極２０の極表面層の組成が変化することがＥＳＣＡ分析（Ｘ線電子分光分析）により明らかとなっている。具体的には、ＩＺＯを用いて透明電極２０を形成した場合、極表面層でＺｎが不足した状態になっている。透明電極２０の極表面層は、正孔注入層４１などの有機ＥＬ層４０との界面であり、有機ＥＬ層４０に対するキャリア（正孔）注入を行う部位であるので、たとえ数ｎｍの厚さの極表面層であっても、その組成変化によって注入性を変化させる可能性は十分にある。
【００２４】
上記の透明電極２０の極表面層の組成変化を補償することに関して、本発明のバッファ層３０を形成することは有効である。たとえばＩＺＯ透明電極上に、ＺｎＦ２とＡｌとを同時に堆積させた場合、ＺｎＦ２とＡｌとの反応により生成するＺｎによって、透明電極の極表面層で不足しているＺｎを補充することができる。したがって、バッファ層の形成に用いられる金属フッ化物は、透明電極２０を構成する材料に依存して決定され、好ましくはＳｎＦ２、ＴｉＦ４、ＣｄＦ２、ＩｎＦ３およびＺｎＦ２からなる群から選択される。たとえば、透明電極としてＩＺＯを用いた場合には前述のようにＺｎＦ２を用いることが好ましく、透明電極としてＩＴＯを用いた場合には前述のようにＳｎＦ２を用いることが好ましい。さらに、金属フッ化物とＡｌとの反応により生成する金属は、バッファ層３０中に存在して金属としての効果（後述する有機ＥＬ層に対する導電経路の形成およびよりキャリア密度の高いキャリア注入点としての効果など）を奏することも期待できる。
【００２５】
本発明のバッファ層は１０ｎｍ以下、好ましくは１〜５ｎｍ、より好ましくは１〜２ｎｍの膜厚を有する不連続膜であることが望ましい。また、バッファ層を形成する際に用いられる金属フッ化物およびＡｌは、バッファ層が微細な島状粒子から構成される範囲内で混合されることが望ましく、好ましくは金属フッ化物：Ａｌ＝１：５〜５：１（モル比）、より好ましくは金属フッ化物：Ａｌ＝１：３〜３：１（モル比）の範囲内で用いることができる。本発明において、不連続膜とは、微細な複数の島状粒子から構成され、該複数の島状粒子がそれぞれ独立して存在するか、あるいは該複数の島状粒子が互いに部分的に接触して存在するかのいずれかの状態である膜を意味する。複数の島状粒子からなる不連続膜であることは、ＡＦＭなどを用いて表面解析を行うことによって、したがって、完全に連続した膜とは異なり、不連続膜である本発明のバッファ層３０は、透明電極２０の表面を完全には覆い尽くさないことを意味する。また、不連続膜である本発明のバッファ層３０において、膜の平均厚さと、膜の平均高さとは一致しないが、本発明におけるバッファ層の膜厚とは、透明電極表面を基準とした平均厚さを意味する。
【００２６】
上記のような膜厚および構造のバッファ層によって、膜厚の増大に伴って低下する可視光透過性およびキャリア（正孔）注入効率を高いレベルで両立させることが可能となる。  可視光透過性に関しては、不透明である可能性がある島状粒子が透明電極全面を覆い尽くすわけではないので、島状粒子間の間隙においてはバッファ層がない場合と同等の光透過性を有する。また、島状粒子そのものについても、大きさが数ｎｍ以下と微細であるのである程度の光透過性を有する。
【００２７】
キャリア（正孔）注入効率に関しても、本発明の構造においては、透明電極２０と有機ＥＬ層４０とが微視的に接触していることによって、良好なキャリア注入効率を達成することができる。前述の微視的な接触とは、たとえば、複数の島状粒子の間隙に有機ＥＬ層４０（図１の場合、正孔注入層４１）が形成されることによって維持される。あるいはまた、該接触は、金属およびＡｌを含むバッファ層３０の島状粒子によって、部分的にバッファ層を表面垂直方向（透明電極２０から有機ＥＬ層４０へ向かう方向）に貫く導電経路が形成されることによって維持される。この場合には、該島状粒子中に含まれる金属またはＡｌが高いキャリア密度を有するキャリア（正孔）注入点として機能する。また、本発明のバッファ層３０は不連続膜であるため、前述の導電経路が面内方向（透明電極２０の表面に平行な方向）に巨視的に形成されることはない。したがって、透明電極２０が複数の電気的に独立した部分から形成される場合であっても、それらの独立部分間を短絡させることはない。
【００２８】
以上に述べた透明電極の極表面層の組成変化の補償、およびバッファ層の膜厚および島状粒子からなる不連続構造によって、良好な可視光透過性と優れたキャリア注入効率との両立が可能となる。
【００２９】
有機ＥＬ層４０は、陽極および陰極に電圧が印加されることによって注入される正孔および電子が再結合することで発光する有機発光層４３を少なくとも含み、陽極／発光層／陰極の構成を基本として、これに正孔注入層４１、正孔輸送層４２、電子注入層および／または電子輸送層４４を介在させた構成を取ることができる。あるいはまた、正孔注入および輸送の両機能を有する正孔注入輸送層または電子注入および輸送の両機能を有する電子注入輸送層を用いてもよい。図１に示した構造に加えて、たとえば陽極／正孔注入輸送層／発光層／陰極や、陽極／正孔注入輸送層／発光層／電子注入輸送層／陰極、陽極／正孔注入層／正孔輸送層／発光層／電子注入輸送層／陰極、および陽極／正孔注入層／正孔輸送層／発光層／電子輸送層／電子注入層／陰極などの構成のものが知られている。これらの積層構成を採ることによって、より低い電界で多くのキャリアを注入することができ、かつ発光層における電子−正孔のキャリア再結合の確率を増大させることができるので、有機ＥＬ素子の発光効率を向上させることができる。
【００３０】
有機ＥＬ層４０における各層の材料としては、特に限定されるものではなく公知のものが使用される。正孔注入層４１としては、フタロシアニン類（銅フタロシアニンなど）またはインダンスレン系化合物などを用いることができる。正孔輸送層４２としては、ＴＰＤ、Ｎ，Ｎ’−ビス（１−ナフチル）−Ｎ，Ｎ’−ジフェニルビフェルアミン（α−ＮＰＤ）、４，４’，４″−トリス（Ｎ−３−トリル−Ｎ−フェニルアミノ）トリフェニルアミン（ｍ−ＭＴＤＡＴＡ）、Ｎ，Ｎ，Ｎ’−テトラビフェニル−４，４’−ビフェニレンジアミン（ＴＢＰＢ）などのトリアリールアミン系材料を含む公知の材料を用いることができる。
【００３１】
有機発光層４３は、例えば、青色から青緑色の発光を得るためには、有機発光層中に、例えばベンゾチアゾール系、ベンゾイミダゾール系、ベンゾオキサゾール系などの蛍光増白剤、金属キレート化オキソニウム化合物、スチリルベンゼン系化合物、芳香族ジメチリディン系化合物などの材料が好ましく使用される。あるいはまた、ホスト化合物（ジスチリルアリーレン化合物、ＴＰＤ、アルミニウムトリス（８−キノリノラート）（Ａｌｑ３など））にドーパント（ペリレン、キナクリドン類、ルブレンなど）を添加することによって、種々の波長域の光を発する有機発光層を形成してもよい。
【００３２】
電子輸送層４４は、２−（４−ビフェニル）−５−（ｐ−ｔブチルフェニル）−１，３，４−オキサジアゾール（ＰＢＤ）のようなオキサジアゾール誘導体、トリアゾール誘導体、トリアジン誘導体、フェニルキノキサリン類、アルミニウムのキノリノール錯体（例えばＡｌｑ３）などを用いることができる。電子注入層としては、アルミニウムのキノリノール錯体、アルカリ金属またはアルカリ土類金属でドープされたアルミニウムのキノリノール錯体などを用いることができる。
【００３３】
有機ＥＬ層４０の形成方法としては、たとえば蒸着法、スピンコート法、キャスト法、ＬＢ法などの公知の方法により形成することができる。また樹脂などの結着材とともに溶剤に溶かして溶液としたのち、スピンコート法などにより薄膜化して形成することができる。
【００３４】
本発明における反射電極５０は陰極として用いられる。反射電極５０は、８５％以上、好ましくは９０％以上の可視光反射率を有することが望ましい。また、陰極として用いるために、有機ＥＬ層４０に対する電子注入効率に鑑みて、仕事関数４．８ｅＶ未満の金属および合金から反射電極を形成することが好ましい。Ａｌ、Ａｇ、ＭｇまたはＭｎのような金属、ＡｌＬｉ、ＭｇＡｇ、ＡｇＬｉ、ＡｌＺｎ、ＭｇＡｇＺｎ、ＡｌＢａ、ＡｌＤｙのような前述の金属を含有する合金を用いることができる。あるいはまた、アルカリ金属フッ化物と前述の金属または合金との積層構造（ＬｉＦ／Ａｌ、ＫＦ／Ａｌ、ＣｓＦ／Ａｌなど）を用いることができる。
【００３５】
必要に応じて、本発明の有機ＥＬ素子を、気密性を高めて酸素ないし水分から有機ＥＬ層を保護するために、封止用基板（ガラス、樹脂、セラミック、金属など）を用いて封止されることが好ましい。本発明の有機ＥＬ素子には慣用の封止方法を適用することができる。特に限定されるものではないが、例えば、封止用基板と外周封止層とを用いてもよい。外周封止層は、例えば紫外線硬化型樹脂を硬化させることによって形成することが可能である。また封止用基板の膜厚は当業界で一般的に用いられる範囲であればよい。なお、封止用基板などの封止部材に、酸化カルシウムなどのゲッター材（酸素および水分の吸収剤）を予め塗布しておくことにより、水分から有機ＥＬ素子をより効果的に保護することが可能となる。
【００３６】
以上においては、全面において均一に発光する有機ＥＬ素子について説明してきたが、透明電極および反射電極の構成を変更することによってマトリクス駆動が可能な素子として、情報機器用ディスプレイなどの表示装置に用いることも可能である。
【００３７】
たとえば、透明電極を第１の方向に延びる複数の部分からなるストライプ形状部分電極から構成し、反射電極を第２の方向に延びる複数の部分からなるストライプ形状部分電極から構成して、前記第１の方向および第２の方向が交差するように選択することができる。好ましくは、前記第１の方向および第２の方向は直交する。このような構成を採ることによって、パッシブマトリクス駆動型有機ＥＬ素子を形成することができる。
【００３８】
あるいはまた、透明電極または反射電極の一方を、スイッチング素子（たとえばＴＦＴなど）に１対１に接続される複数の部分電極から構成し、他方を一体型電極として形成することによって、アクティブマトリクス駆動型有機ＥＬ素子を形成することができる。
【実施例】
【００３９】
以下、実施例によって本発明をより具体的に説明するが、それらは本発明を限定するものではなく、本発明の要旨を逸脱しない範囲において種々変更可能であることは言うまでもない。
【００４０】
（実施例１）
本実施例は、バッファ層の透明性を評価するための実施例である。ガラス基板上に、真空槽内圧は１×１０−５Ｐａまで減圧した真空蒸着装置を使用してＺｎＦ２とＡｌを共蒸着させ、膜厚５ｎｍのバッファ層を作製した。なお、抵抗加熱式の蒸発源を用い、ＺｎＦ２とＡｌの混合比は３：２とした。るつぼ材質は蒸着材料に応じて石英、Ｍｏ、ＢＮ、ＰＢＮとした。
【００４１】
得られたバッファ層をＡＦＭで分析したところ、複数の島状粒子からなる不連続膜であることが確認された。また、ＳＩＭＳで分析したところ、バッファ層中にＺｎ、ＺｎＦ２、Ａｌ、ＡｌＦ３が存在することが確認された。分光光度計を使用して、参照試料としてバッファ層未形成のガラス基板を用いて波長５００ｎｍにおける透過率を測定することにより、バッファ層の透明性を評価した。その結果を第２表に示す。
【００４２】
（比較例１）
実施例１と同様に、基板上に膜厚５ｎｍのＺｎ層を形成したサンプルを作製して、透明性を評価した。その結果を第２表に示す。
【００４３】
【表２】
2006139969.tif 000004
【００４４】
第２表から明らかなように、比較例１のＺｎ層よりも、実施例１のバッファ層は、より高い透過率を示している。このことは、本発明に従うバッファ層が不連続膜であることによって、透過率の低下が抑制されたためと考えられる。
【００４５】
（実施例２）
本実施例は、本発明にしたがうバッファ層を備えた有機ＥＬ素子を作製する実施例である。最初に、ガラス基板上にスパッタ法でＩＺＯ膜を全面に成膜した。ＩＺＯターゲットとしてＩｎ２Ｏ３−１０％ＺｎＯおよびスパッタリングガスとしてＡｒを用いるＤＣスパッタ法を用いて、室温および０．３Ｐａの圧力下、１００Ｗの電力を印加することによって、成膜速度２０ｎｍ／分において膜厚２００ｎｍのＩＺＯ膜を形成した。次に、フォトリソグラフ法によってパターニングを行い、幅９０μｍ、間隙２０μｍの複数のストライプパターンを形成した。パターニング後、乾燥処理（１５０℃）およびＵＶ処理（室温および１５０℃）を行って、透明電極を得た。
【００４６】
次に、透明電極が形成されたガラス基板を蒸着装置に移動し、成膜に際して真空槽内圧は１×１０−５Ｐａまで減圧し、真空を破らずに、バッファ層、有機ＥＬ層、および陰極を順次形成した。膜厚５ｎｍのバッファ層は、成膜材料としてＺｎＦ２とＡｌを３：２のモル比の混合物を用いて形成した。有機ＥＬ層は、膜厚６０ｎｍの銅フタロシアニン（ＣｕＰｃ）からなる正孔注入層、膜厚２０ｎｍのＮ，Ｎ，Ｎ’，Ｎ’−テトラ（４−ビフェニリル）−４，４’−アミノビフェニル（ＴＢＰＢ）からなる正孔輸送層、膜厚４０ｎｍの４，４’−ビス（２，２’−ジフェニルビニル）ビフェニル（ＤＰＶＢｉ）からなる有機発光層、および膜厚２０ｎｍのトリス（８−キノリノラト）アルミニウム錯体からなる電子輸送層から形成した。次に、透明電極のストライプパターンと直交する幅３００μｍ、間隔３０μｍのストライプパターンを与えるメタルマスクを用いて、膜厚１ｎｍのＬｉＦ層および膜厚１００ｎｍのＡｌ層を蒸着させて、ＬｉＦ／Ａｌ積層構造からなる反射電極を形成した。
【００４７】
こうして得られた有機ＥＬ素子を、大気に暴露することなしに乾燥窒素雰囲気（酸素および水分濃度ともに１０ｐｐｍ以下）のグローブボックス内に移動させ、ゲッター材を塗布した封止ガラスとＵＶ硬化接着剤を用いて封止した。
【００４８】
（比較例２）
本比較例は単層構造のバッファ層を備えた有機ＥＬ層に関する。バッファ層を膜厚５ｎｍのＺｎ層とすること以外、実施例１と同様の方法により有機ＥＬ素子を作製した。
【００４９】
（比較例３）
本比較例はバッファ層を省いた有機ＥＬ層に関する。バッファ層を形成しないこと以外、実施例１と同様の方法により有機ＥＬ素子を作製した。
【００５０】
実施例２および比較例２〜３の素子に関して、電流密度１．０Ａ／ｃｍ２の電流を流して、その際の電圧および輝度を測定した。結果を第３表に示す。
【００５１】
【表３】
2006139969.tif 000005
【００５２】
第３表の結果を分かるように、バッファ層を形成しなかった従来型構造の比較例３の素子に比較して、本発明にしたがうバッファ層を有する実施例２の素子は、より高い輝度およびより低い電圧（より高いキャリア注入効率に相当する）を示した。一方、透明電極と有機ＥＬ層との間にＺｎ層を設けた比較例２の素子は、比較例３の素子に比較してより低い電圧を示し、Ｚｎ層によってキャリア注入効率が向上したことが分かる。しかしながら、キャリア注入効率の向上にもかかわらず、比較例２の素子の輝度は比較例３の素子に比べて相当に低いものであった。これは第２表に示したようにＺｎ層の透明性が低いことによるものと考えられる。
【００５３】
以上のことから、本発明にしたがうバッファ層が、十分な透明性を維持しつつ、キャリアの注入効率を改善することに有効であり、優れた特性を有する有機ＥＬ素子を与えることが明らかとなった。
【図面の簡単な説明】
【００５４】
【図１】本発明の有機ＥＬ素子の一例を示す概略断面図である。
【符号の説明】
【００５５】
１０  基板
２０  透明電極
３０  バッファ層
４０  有機ＥＬ層
４１  正孔注入層
４２  正孔輸送層
４３  有機発光層
４４  電子輸送層
５０  反射電極
【図１】
2006139969.tif 000006